(57)【特許請求の範囲】
【請求項１】
光学フィルムを備える画像表示装置において白化および干渉縞の発生を防止する方法であって、前記光学フィルムとして、
光透過性樹脂基材と、前記光透過性樹脂基材上に形成されたハードコート層とを備える光学フィルムであって、
前記光透過性樹脂基材が、光透過性樹脂および可塑剤を含み、かつ波長３２５ｎｍ以上３８０ｎｍ以下の波長域における紫外線透過率が８０％以上である厚さ１５μｍ以上７０μｍ以下のものであり、
前記ハードコート層が、重量平均分子量が１０００以下の光重合性モノマーをモノマー単位として含む樹脂を含み、かつ前記光透過性樹脂基材における一方の面であって、前記光透過性樹脂基材における他方の面よりも前記可塑剤の量が多い前記一方の面に形成され、
前記光透過性樹脂基材が、前記ハードコート層との界面付近に、前記光透過性樹脂基材と、前記光重合性モノマーをモノマー単位として含む樹脂とが混在した混在領域を有し、
前記ハードコート層の表面における外部ヘイズ値が０％以上０．２％未満であり、
前記光透過性樹脂が、セルロースアシレートであり、
前記光透過性樹脂基材が、紫外線吸収剤を含有しないことを特徴とする、光学フィルムを使用する、方法。
【請求項２】
前記画像表示装置が、光学機能部材を備え、
前記光学機能部材が、
光透過性を有する前面板と、
前記前面板の一方の面上に形成された前記光学フィルムと、
前記前面板における前記光学フィルムが形成されている面とは反対側の面に、紫外線硬化性接着剤の硬化物からなる接着層を介して貼り付けられた偏光板と
を備えることを特徴とする、請求項１に記載の方法。
【請求項３】
光透過性樹脂基材を用意する工程と、
前記光透過性樹脂基材における支持体に接触していた面に、少なくとも、重量平均分子量が１０００以下の光重合性モノマーと、溶剤とを含む光硬化性樹脂組成物を塗布することによって、前記光透過性樹脂基材上に塗膜を形成するとともに、一部の前記光重合性モノマーおよび一部の前記溶剤とを前記光透過性樹脂基材に浸透させる工程と、
前記光硬化性樹脂組成物を乾燥させ、光照射により硬化させることによって、前記光透過性樹脂基材上にハードコート層を形成するとともに、前記光透過性樹脂基材における前記ハードコート層との界面付近に前記光透過性樹脂基材と前記光透過性樹脂基材に浸透した前記光重合性モノマーをモノマー単位として含む樹脂とが混在した混在領域を形成する工程とを備える製造方法により光学フィルムを製造する際、前記光学フィルムにおける白化および干渉縞の発生を防止する方法であって、
前記光透過性樹脂基材として、前記支持体上に光透過性樹脂および可塑剤を含む溶液を流延し、乾燥することにより得られた、前記可塑剤を含み、かつ波長３２５ｎｍ以上３８０ｎｍ以下の波長域における紫外線透過率が８０％以上である厚さ１５μｍ以上７０μｍ以下の光透過性樹脂基材を使用し、
前記溶剤として、少なくとも、（１）前記光透過性樹脂基材に対して浸透性を有する沸点が８５℃未満の第１の溶剤、および（２）沸点が８５℃以上１２５℃以下のエステル類および沸点が１００℃以上１５０℃以下のエーテル類からなる群から選択される少なくとも１種の第２の溶剤を含む溶剤を使用し、
前記光透過性樹脂として、セルロースアシレートを使用し、
前記光透過性樹脂基材が、紫外線吸収剤を含有しないことを特徴とする、方法。
【発明の詳細な説明】
【技術分野】
【０００１】
本発明は、光学フィルムの製造方法、光学フィルム、これを備えた光学機能部材および画像表示装置に関する。
【背景技術】
【０００２】
液晶ディスプレイ（ＬＣＤ）、陰極線管表示装置（ＣＲＴ）、プラズマディスプレイ（ＰＤＰ）、エレクトロルミネッセンスディスプレイ（ＥＬＤ）、フィールドエミッションディスプレイ（ＦＥＤ）等の画像表示装置における画像表示面には、デザイン性および／または平滑性を得るために前面板を配置することがある。
【０００３】
通常、前面板は、偏光板よりも観察者側に位置し、かつ偏光板との間にギャップ（空気層）を有するように配置されている。前面板の観察者側の面には、低反射率および前面板を保護するために、反射防止フィルムが設けられているが、前面板を透過した外光が偏光板の表面で反射してしまうことがあるので、前面板の観察者側のみならず、前面板の映像光源側の面および偏光板の観察者側の面にも反射防止フィルムが設けられている。
【０００４】
現在、このような構造の前面板、反射防止フィルムおよび偏光板を有する光学機能部材において、コスト削減を図るために、前面板の映像光源側の反射防止フィルムおよび偏光板の観察者側の反射防止フィルムを取り除くとともに、前面板と偏光板とを接着することが検討されている。
【０００５】
しかしながら、反射防止フィルムの基材として用いられている光透過性樹脂基材には、通常、紫外線吸収剤が含有されているので、前面板と偏光板とを紫外線硬化性接着剤を用いて接着する場合には、反射防止フィルム側から紫外線を照射すると、光透過性樹脂基材に含まれる紫外線吸収剤により紫外線が吸収されてしまい、紫外線硬化性接着剤が硬化し難いという問題がある。なお、特許文献１には、前面板と偏光板とを紫外線硬化性接着剤を用いて接着することが開示されている。
【０００６】
そこで、このような問題を解消するために、紫外線吸収剤の含有量を低減させた光透過性樹脂基材を用いることが検討されている。加えて、薄い反射防止フィルムが要望されており、このため光透過性樹脂基材を薄膜化することが検討されている。
【先行技術文献】
【特許文献】
【０００７】
【特許文献１】特開２０１１−３８０７９号公報
【発明の概要】
【発明が解決しようとする課題】
【０００８】
しかしながら、従来より薄くかつ紫外線吸収剤の含有量を低減させた光透過性樹脂基材上にハードコート層を形成すると、従来得られていた良好な白化防止性および良好な干渉縞防止性を得ることができないおそれがある。
【０００９】
ここで、「干渉縞」とは、光透過性樹脂基材とハードコート層とに屈折率差があるため、この界面の反射光とハードコート層の表面の反射光との干渉、およびハードコート層の膜厚ムラに起因して生じるムラ模様であり、この干渉縞が発生すると、外観が損なわれてしまう。干渉縞を防止する技術としては、例えば、ハードコート層を形成するための組成物に、溶剤として光透過性樹脂基材に浸透して膨潤または溶解させることが可能な浸透性溶剤を含ませて、光透過性基材におけるハードコート層との界面付近に光透過性基材の成分とハードコート層の樹脂成分とが混在した混在領域を形成し、この混在領域によりハードコート層との屈折率差を緩和して、干渉縞を防止する技術が知られている。
【００１０】
しかしながら、従来より薄くかつ紫外線吸収剤の含有量を低減させた光透過性樹脂基材上にハードコート層を形成する場合において、上記と同様の技術により干渉縞の発生を防止しようとすると、光透過性樹脂基材における浸透性溶剤の浸透により、従来の光透過性樹脂基材にハードコート層を形成した場合よりも、光透過性樹脂基材が溶解して光透過性樹脂基材に含まれる可塑剤がより抽出されてしまう。このように光透過性樹脂基材の表面が凹凸形状になり、白化が生じてしまう。従来の光透過性樹脂基材より薄い光透過性樹脂基材は、浸透性溶剤の影響を受けやすいため、白化が顕著に現れやすい。
【００１１】
本発明は、上記課題を解決するためになされたものである。すなわち、厚さ１５μｍ以上７０μｍ以下の光透過性樹脂基材を用いた場合において、良好な白化防止性および良好な干渉縞防止性を得ることができる光学フィルムの製造方法、および良好な白化防止性および良好な干渉縞防止性が得られた光学フィルム、このような光学フィルムを備えた光学機能部材、および画像表示装置を提供することを目的とする。
【課題を解決するための手段】
【００１２】
本発明者らは、良好な白化防止性および良好な干渉縞防止性を得るため鋭意研究を重ねた結果、光透過性樹脂基材における光透過性樹脂基材を形成する際に支持体に接触していた面にハードコート層を形成した場合、光透過性樹脂基材における支持体に接触していた面とは反対側の面（エアー面）にハードコート層を形成した場合よりも干渉縞が生じくいこと、および光硬化性樹脂組成物に含ませる溶剤として、（１）光透過性樹脂基材に対して浸透性を有する沸点が８５℃未満の第１の溶剤と、（２）沸点が８５℃以上１２５℃以下のエステル類および沸点が１００℃以上１５０℃以下のエーテル類からなる群から選択される少なくとも１種の第２の溶剤とを併用した場合には、白化が生じにくいことを見出した。本発明はかかる知見に基づいて完成されたものである。
【００１３】
本発明の一の態様によれば、支持体上に光透過性樹脂および可塑剤を含む溶液を流延し、乾燥することにより得られた、前記可塑剤を含み、かつ波長３２５ｎｍ以上３８０ｎｍ以下の波長域における紫外線透過率が８０％以上である厚さ１５μｍ以上７０μｍ以下の光透過性樹脂基材を用意する工程と、前記光透過性樹脂基材における前記支持体に接触していた面に、少なくとも、重量平均分子量が１０００以下の光重合性モノマーと、溶剤とを含む光硬化性樹組成物を塗布することによって、前記光透過性樹脂基材上に塗膜を形成するとともに、一部の前記光重合性モノマーおよび一部の前記溶剤とを前記光透過性樹脂基材に浸透させる工程と、前記光硬化性樹脂組成物を乾燥させ、光照射により硬化させることによって、前記光透過性樹脂基材上にハードコート層を形成するとともに、前記光透過性樹脂基材における前記ハードコート層との界面付近に前記光透過性樹脂基材と前記光透過性樹脂基材に浸透した前記光重合性モノマーをモノマー単位として含む樹脂とが混在した混在領域を形成する工程とを備え、前記溶剤が、少なくとも、（１）光透過性樹脂基材に対して浸透性を有する沸点が８５℃未満の第１の溶剤、および（２）沸点が８５℃以上１２５℃以下のエステル類および沸点が１００℃以上１５０℃以下のエーテル類からなる群から選択される少なくとも１種の第２の溶剤を含むことを特徴とする、光学フィルムの製造方法が提供される。
【００１４】
本発明の他の態様によれば、光透過性樹脂基材と、前記光透過性樹脂基材上に形成されたハードコート層とを備える光学フィルムであって、前記光透過性樹脂基材が、支持体上に光透過性樹脂および可塑剤を含む溶液を流延し、乾燥することにより得られた、前記可塑剤を含み、かつ波長３２５ｎｍ以上３８０ｎｍ以下の波長域における紫外線透過率が８０％以上である厚さ１５μｍ以上７０μｍ以下のものであり、前記ハードコート層が、重量平均分子量が１０００以下の光重合性モノマーをモノマー単位として含む樹脂を含み、かつ前記光透過性樹脂基材における前記支持体に接触していた面に形成され、前記光透過性樹脂基材が、前記ハードコート層との界面付近に、前記光透過性樹脂基材と、前記光重合性モノマーをモノマー単位として含む樹脂とが混在した混在領域を有し、前記ハードコート層の表面における外部ヘイズ値が０％以上０．２％未満であることを特徴とする、光学フィルムが提供される。
【００１５】
本発明の他の態様によれば、光透過性を有する前面板と、前記前面板の一方の面上に形成された上記の光学フィルムと、前記前面板における前記光学フィルムが形成されている面とは反対側の面に、紫外線硬化性接着剤の硬化物からなる接着層を介して貼り付けられた偏光板とを備えることを特徴とする、光学機能部材が提供される。
【００１６】
本発明の他の態様によれば、上記の光学フィルム、または上記の光学機能部材を備えることを特徴とする、画像表示装置が提供される。
【発明の効果】
【００１７】
本発明の一の態様の光学フィルムの製造方法によれば、少なくとも、重量平均分子量が１０００以下の光重合性モノマーと、（１）光透過性基材に対して浸透性を有する沸点が８５℃未満の第１の溶剤、および（２）沸点が８５℃以上１２５℃以下のエステル類および沸点が１００℃以上１５０℃以下のエーテル類からなる群から選択される少なくとも１種の第２の溶剤を含む溶剤とを含む光硬化性樹脂組成物を用いて、可塑剤を含み、波長３２５ｎｍ以上３８０ｎｍ以下の波長域における紫外線透過率が８０％以上である厚さ１５μｍ以上７０μｍ以下の光透過性樹脂基材における支持体に接触していた面上にハードコート層を形成するとともに、光透過性樹脂基材におけるハードコート層との界面付近に混在領域を形成するので、良好な白化防止性および良好な干渉縞防止性を得ることができる光学フィルムを提供できる。
【００１８】
本発明の他の態様の光学フィルム、光学機能部材および画像表示装置によれば、光透過性樹脂基材が、支持体上に光透過性樹脂および可塑剤を含む溶液を流延し、乾燥することにより得られた、可塑剤を含み、かつ波長３２５ｎｍ以上３８０ｎｍ以下の波長域における紫外線透過率が８０％以上である厚さ１５μｍ以上７０μｍ以下のものであり、ハードコート層が光透過性樹脂基材における支持体に接触していた面に形成され、光透過性樹脂基材が、ハードコート層との界面付近に混在領域を有し、かつハードコート層の表面における外部ヘイズ値が０％以上０．２％未満であるので、良好な白化防止性および良好な干渉縞防止性が得られた光学フィルムを提供できる。
【図面の簡単な説明】
【００１９】
【図１】実施形態に係る光学フィルムの製造工程を模式的に示した図である。
【図２】実施形態に係る光学フィルムの製造工程を模式的に示した図である。
【図３】実施形態に係る光学フィルムの製造工程を模式的に示した図である。
【図４】実施形態に係る光学機能部材の概略構成図である。
【図５】実施形態に係る画像表示装置の概略構成図である。
【図６】白化評価の結果が「◎」の状態のハードコート層の表面の光学顕微鏡写真である。
【図７】白化評価の結果が「○」の状態のハードコート層の表面の光学顕微鏡写真である。
【図８】白化評価の結果が「△」の状態のハードコート層の表面の光学顕微鏡写真である。
【図９】白化評価の結果が「×」の状態のハードコート層の表面の光学顕微鏡写真である。
【発明を実施するための形態】
【００２０】
以下、本発明の実施形態に係る光学フィルムの製造方法について、図面を参照しながら説明する。図１〜図３は、実施形態に係る光学フィルムの製造工程を模式的に示した図である。
【００２１】
≪光学フィルムの製造方法≫
まず、図１（Ａ）に示されるように、光透過性樹脂基材１を用意する。光透過性樹脂基材１は、厚さ１５μｍ以上７０μｍ以下、好ましくは２０μｍ以上６０μｍ以下、より好ましくは２０μｍ以上４０μｍ以下のものである。このような厚さの光透過性樹脂基材１を用いることにより、光学フィルムの薄膜化を達成することができる。
【００２２】
光透過性樹脂基材１は、例えば金属製のベルトやドラム等の支持体上に、光透過性樹脂および可塑剤を含む溶液を流延し、乾燥することにより得られたものである。この方法は、溶液流延法（溶液キャスト法）とも呼ばれている。
【００２３】
また、光透過性樹脂基材１は、可塑剤を含み、かつ波長３２５ｎｍ以上３８０ｎｍ以下の波長域における紫外線透過率が８０％以上のものである。波長３２５ｎｍ以上３８０ｎｍ以下の波長域における紫外線透過率は、９０％以上であることが好ましく、９５％以上であることがより好ましい。光透過性樹脂基材１は、波長３２５ｎｍ以上３８０ｎｍ以下の波長域における紫外線透過率が８０％以上となっていればよく、紫外線吸収剤を含有していても、あるいは紫外線吸収剤を含有していなくともよい。紫外線透過率は、分光光度計を用いて測定することができる。
【００２４】
（光透過性樹脂）
光透過性樹脂としては、光透過性を有する樹脂であれば特に限定されない。具体的には、光透過性樹脂としては、セルロースアシレート、シクロオレフィンポリマー、ポリカーボネート、またはアクリレート系ポリマーが挙げられる。
【００２５】
セルロースアシレートとしては、例えば、セルローストリアセテート、セルロースジアセテートが挙げられる。シクロオレフィンポリマーとしては、例えばノルボルネン系モノマーおよび単環シクロオレフィンモノマー等の重合体が挙げられる。
【００２６】
ポリカーボネートとしては、例えば、ビスフェノール類（ビスフェノールＡ等）をベースとする芳香族ポリカーボネート、ジエチレングリコールビスアリルカーボネート等の脂肪族ポリカーボネート等が挙げられる。
【００２７】
アクリレート系ポリマーとしては、例えば、ポリ（メタ）アクリル酸メチル、ポリ（メタ）アクリル酸エチル、（メタ）アクリル酸メチル−（メタ）アクリル酸ブチル共重合体等が挙げられる。
【００２８】
これらの中でも、光透過性および複屈折率性に優れていることからセルロースアシレートが好ましく、さらにセルロースアシレートの中でもトリアセチルセルロースが好ましい。トリアセチルセルロース（ＴＡＣ）は、フィルムとした場合、可視光域３８０ｎｍ以上７８０ｎｍ以下において、平均光透過率を５０％以上とすることが可能な樹脂である。トリアセチルセルロールをフィルムとした場合、平均光透過率は７０％以上、更に８５％以上であることが好ましい。
【００２９】
なお、トリアセチルセルロースとしては、純粋なトリアセチルセルロース以外に、セルロースアセテートプロピオネート、セルロースアセテートブチレートの如くセルロースとエステルを形成する脂肪酸として酢酸以外の成分も併用した物であってもよい。
【００３０】
（可塑剤）
上記溶液には、光透過性樹脂の他、可塑剤が含まれている。可塑剤としては、例えば、リン酸エステルまたはカルボン酸エステルが挙げられる。リン酸エステルとしては、トリフェニルホスフェート（ＴＰＰ）およびトリクレジルホスフェート（ＴＣＰ）、クレジルジフェニルホスフェート、オクチルジフェニルホスフェート、ジフェニルビフェニルホスフェート、トリオクチルホスフェート、トリブチルホスフェートが挙げられる。カルボン酸エステルとしては、フタル酸エステルおよびクエン酸エステルが代表的である。フタル酸エステルとしては、ジメチルフタレート（ＤＭＰ）、ジエチルフタレート（ＤＥＰ）、ジブチルフタレート（ＤＢＰ）、ジオクチルフタレート（ＤＯＰ）、ジフェニルフタレート（ＤＰＰ）およびジエチルヘキシルフタレート（ＤＥＨＰ）が含まれる。クエン酸エステルの例には、Ｏ−アセチルクエン酸トリエチル（ＯＡＣＴＥ）およびＯ−アセチルクエン酸トリブチル（ＯＡＣＴＢ）、クエン酸アセチルトリエチル、クエン酸アセチルトリブチルが挙げられる。
【００３１】
その他のカルボン酸エステルの例には、オレイン酸ブチル、リシノール酸メチルアセチル、セバシン酸ジブチル、種々のトリメリット酸エステルが含まれる。グリコール酸エステルの例としては、トリアセチン、トリブチリン、ブチルフタリルブチルグリコレート、エチルフタリルエチルグリコレート、メチルフタリルエチルグリコレート、ブチルフタリルブチルグリコレートなどがある。中でもトリフェニルホスフェート、トリクレジルホスフェート、クレジルジフェニルホスフェート、トリブチルホスフェート、ジメチルフタレート、ジエチルフタレート、ジブチルフタレート、ジオクチルフタレート、ジエチルヘキシルフタレート、トリアセチン、エチルフタリルエチルグリコレートが好ましい。特にトリフェニルホスフェート、ジエチルフタレート、エチルフタリルエチルグリコレートが好ましい。これらの可塑剤は１種でもよいし２種以上併用してもよい。
【００３２】
可塑剤の添加量は光透過性樹脂に対して５質量％以上３０質量％以下が好ましく、８質量％以上１６質量％以下であることがより好ましい。可塑剤は、上記溶液の調製の際に、光透過性樹脂や溶剤と共に添加してもよいし、溶液調製中や調製後に添加してもよい。
【００３３】
（紫外線吸収剤）
上記溶液に紫外線吸収剤を含有させる場合、紫外線吸収剤としては、例えばオキシベンゾフェノン系化合物、ベンゾトリアゾール系化合物、サリチル酸エステル系化合物、ベンゾフェノン系化合物、シアノアクリレート系化合物、トリアジン系化合物、ニッケル錯塩系化合物等が挙げられる。
【００３４】
（溶剤）
上記溶液は、光透過性樹脂および可塑剤を溶剤に溶解させたものであるが、この溶液を形成するための溶剤としては、光透過性樹脂を溶解するものであれば特に限定されない。溶剤としては、例えば、塩化メチレン等の塩素系有機溶剤；酢酸メチル、酢酸エチル、酢酸アミル、アセトン、テトラヒドロフラン、１，３−ジオキソラン、１，４−ジオキサン、シクロヘキサノン、ギ酸エチル、２，２，２−トリフルオロエタノール、２，２，３，３−ヘキサフルオロ−１−プロパノール、１，３−ジフルオロ−２−プロパノール、１，１，１，３，３，３−ヘキサフルオロ−２−メチル−２−プロパノール、１，１，１，３，３，３−ヘキサフルオロ−２−プロパノール、２，２，３，３，３−ペンタフルオロ−１−プロパノール、ニトロエタン、乳酸エチル、乳酸、ジアセトンアルコール等の非塩素系有機溶剤が挙げられる。これらの中でも、塩化メチレン、酢酸メチル、酢酸エチル、アセトン、乳酸エチル等が好ましい。
【００３５】
光透過性樹脂基材１を用意した後、図１（Ｂ）に示されるように光透過性樹脂基材１における支持体に接触していた面（以下、簡略化のために「光透過性樹脂基材における支持体に接触していた面」を「支持体面」と称する）１Ａに、光硬化性樹脂組成物２を塗布する。なお、光透過性樹脂基材１における支持体面１Ａとは反対側の面をエアー面１Ｂと称する。光硬化性樹脂組成物２を塗布する方法としては、スピンコート、ディップ法、スプレー法、スライドコート法、バーコート法、ロールコート法、グラビアコート法、ダイコート法等の公知の塗布方法が挙げられる。
【００３６】
＜光硬化性樹脂組成物＞
光硬化性樹脂組成物は、少なくとも、重量平均分子量が１０００以下の光重合性モノマーと、溶剤とを含んでいる。また、光硬化性樹脂組成物には、その他、ハードコート層の硬度や耐擦傷性を向上させる観点から光重合性オリゴマーや光重合性ポリマーを添加することが好ましい。さらに、必要に応じて、帯電防止剤、重合開始剤、分散剤、易滑剤、微粒子等を添加してもよい。
【００３７】
（光重合性モノマー）
光重合性モノマーは、光重合性官能基を少なくとも１つ有するものである。本発明における「光重合性官能基」とは、光照射により重合反応し得る官能基である。光重合性官能基としては、例えば、（メタ）アクリロイル基、ビニル基、アリル基等のエチレン性二重結合が挙げられる。なお、「（メタ）アクリロイル基」とは、「アクリロイル基」および「メタクリロイル基」の少なくともいずれかを意味するものである。また、光重合性モノマー等を重合する際に照射される光としては、可視光線、並びに紫外線、Ｘ線、電子線、α線、β線、およびγ線のような電離放射線が挙げられる。
【００３８】
光重合性モノマーは、上記したように重量平均分子量が１０００以下のものである。光重合性モノマーの重量平均分子量の下限は１００以上であることが好ましい。光重合性モノマーの重量平均分子量が１０００以下であることによって、光透過性樹脂基材１に浸透する溶剤とともに光透過性樹脂基材１に光重合性モノマーを浸透させることが可能となる。これにより、後述する光透過性樹脂基材１におけるハードコート層４の界面（支持体面１Ａ）付近に、光透過性樹脂基材１とハードコート層４との屈折率を緩和するための、光透過性樹脂基材１とこの光重合性モノマーをモノマー単位として含む樹脂とが混在した混在領域１Ｄを形成することができる。なお、このような光重合性モノマーを、１種類のみならず、複数種類用いてもよい。
【００３９】
光重合性モノマーとしては、光重合性官能基が２つ（２官能）以上の多官能モノマーが好ましい。多官能モノマーの中でも、３官能以上６官能以下のモノマーがより好ましい。２官能モノマーとしては、例えば、１，６‐ヘキサンジオール（メタ）アクリレート、エチレングリコールジ（メタ）アクリレート、ネオペンチルグリコールジ（メタ）アクリレート、ジエチレングリコールジ（メタ）アクリレート、トリプロピレングリコールジ（メタ）アクリレート、ポリエチレングリコール４００ジ（メタ）アクリレート、ヒドロキシピバリン酸エステルネオペンチルグリコールジ（メタ）アクリレート、ビスフェノールＡ ＥＯ変成ジ（メタ）アクリレート、１，４‐ビス［（３‐エチル‐３‐オキセタニルメトキシ）メチル］ベンゼン、イソシアヌル酸ジ（メタ）アクリレート、ポリエステルジ（メタ）アクリレート、ビスフェノールＡジ（メタ）アクリレート、アダマンチルジ（メタ）アクリレート、イソボロニルジ（メタ）アクリレート、ジシクロペンタンジ（メタ）アクリレート、トリシクロデカンジ（メタ）アクリレート等が挙げられる。これらは、エチレンオキサイド、プロピレンオキサイド、カプロラクトン等の変成がなされていてもよい。なお、本発明において、「（メタ）アクリレート」とは、「アクリレート」および「メタアクリレート」の少なくともいずれかを意味するものである。
【００４０】
３官能以上のモノマーとしては、エチレングリコール、グリセリン、ペンタエリスルトール、エポキシ樹脂等に（メタ）アクリル酸又はその誘導体を反応させて得られる３官能以上の（メタ）アクリロイルモノマーなどが適用でき、例えば、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリペンタエリスリトールオクタ（メタ）アクリレート、テトラペンタエリスリトールデカ（メタ）アクリレート、イソシアヌル酸トリ（メタ）アクリレート、トリメチロールプロパンＥＯ変成トリ（メタ）アクリレート、ジメチロールプロパンテトラ（メタ）アクリレートなどが挙げられる。
【００４１】
これらの中でも硬度が高いハードコート層が得られる観点から、ペンタエリスリトールトリアクリレート(PETA）、ジペンタエリスリトールヘキサアクリレート(DPHA)、ペンタエリスリトールテトラアクリレート(PETTA)、ジペンタエリスリトールペンタアクリレート(DPPA)等が好ましい。
【００４２】
光硬化性樹脂組成物の全固形分に対する光重合性モノマーの含有量は、１０質量％以上７０質量％以下であることが好ましい。光重合性モノマーの含有量がこの範囲内であると、光学フィルムの硬度として所望の硬度が得られ、干渉縞の発生をより抑制することができる。また、この範囲内であると、硬化時（架橋反応時）の反応熱によって光学フィルムに熱ダメージを抑制できるので、皺の発生や外観の悪化をより抑制できる。
【００４３】
（溶剤）
溶剤は、（１）光透過性樹脂基材に対して浸透性を有する沸点が８５℃未満の第１の溶剤と、（２）沸点が８５℃以上１２５℃以下のエステル類および沸点が１００℃以上１５０℃以下のエーテル類からなる群から選択される少なくとも１種の第２の溶剤とを含むものである。
【００４４】
第１の溶剤は、上記したように沸点が８５℃未満であり、かつ光透過性樹脂基材に対して浸透性を有するものである。このような第１の溶剤を用いることにより、光透過性樹脂基材に第１の溶剤のみならず、上記した重量平均分子量が１０００以下の光重合性モノマーをも浸透させることができる。
【００４５】
第１の溶剤としては、例えば、アセトン、メチルエチルケトン等のケトン類；蟻酸メチル、酢酸メチル、酢酸エチル等のエステル類；アセトニトリル等の含窒素化合物；テトラヒドロフラン、ジオキソラン、ジイソプロピルエーテル等のエーテル類；塩化メチレン、クロロホルム、テトラクロルエタン等のハロゲン化炭化水素；グリコールエーテル類が挙げられる。また、これらの混合物であってもよい。これらの中でも、酢酸メチル、酢酸エチル及びメチルエチルケトンからなる群より選択される少なくとも１種であることが好ましく、特にメチルエチルケトンが好ましい。メチルエチルケトンは、光透過性樹脂基材、特にトリアセチルセルロース基材に対する浸透性が強く、光透過性樹脂基材を溶解または膨潤させることができる。
【００４６】
光硬化性樹脂組成物における第１の溶剤の含有量は、溶剤の全量を１００質量％としたとき、７５質量％以上９５質量％以下であることが好ましく、８０質量％以上９０質量％以下であることがより好ましい。第１の溶剤の含有量が上記範囲内であると、所定厚さの後述する混在領域を容易に形成することができる。
【００４７】
第２の溶剤は、上記したように沸点が８５℃以上１２５℃以下のエステル類および沸点が１００℃以上１５０℃以下のエーテル類からなる群から選択される少なくとも１種である。エステル類は、沸点が８５℃以上１１０℃以下のものが好ましい。またこのようなエステル類の中でも、重量平均分子量が８０以上１１０以下のものが好ましく、９０以上１０５以下のものがより好ましい。エステル類としては、沸点が８０℃以上１２５℃以下のものであれば、特に限定されないが、このようなエステル類としては、例えば、酢酸イソプロピル（沸点：８８．６℃、重量平均分子量：１０２．１３）、炭酸ジメチル（沸点：９０℃、重量平均分子量：９０．０８）、炭酸エチルメチル（沸点：１０７℃、重量平均分子量：１０４．１）、が挙げられる。
【００４８】
エーテル類は、沸点が１００℃以上１５０℃以下のものが好ましい。またこのようなエーテル類の中でも、重量平均分子量が１００以上１５０以下のものが好ましく、１２０以上１４０以下のものがより好ましい。エーテル類としては、沸点が１００℃以上１５０℃以下のものであれば、特に限定されないが、このようなエーテル類としては、例えば、プロピレングリコールモノメチルエーテルアセテート（沸点：１４６℃、重量平均分子量：１３２．１６）等が挙げられる。
【００４９】
上記エステル類やエーテル類は、光透過性樹脂基材、特にトリアセチルセルロース基材に対して浸透性を有するものであるが、第１の溶剤よりは光透過性樹脂基材に対する浸透性は弱い。第１の溶剤の他に、上記エステル類やエーテル類を用いることにより、光透過性樹脂基材に対する第１の溶剤の浸透を制御することができる。また、後述するように溶剤により可塑剤が溶解することにより、白化が生じるものと考えられるので、上記エステル類またはエーテル類の中でも、可塑剤が溶解しにくいエステル類やエーテル類が好ましい。ただし、エステル類でありながら第１の溶剤にも第２の溶剤にも含まれないのが酢酸ｎブチルである。酢酸ブチルは、理由は定かではないが、光透過性樹脂基材に浸透することを阻害するアルコール系溶剤と同じ働きをすることを確認している。
【００５０】
光硬化性樹脂組成物における第２の溶剤の含有量は、溶剤の全量を１００質量％としたとき、５質量％以上２５質量％以下であることが好ましく、１０質量％以上２０質量％以下であることがより好ましい。第２の溶剤の含有量が上記範囲内であると、光硬化性樹脂組成物に後述する帯電防止剤を含ませた場合に、帯電防止性をより発現させることができる。
【００５１】
（光重合性オリゴマーおよび光重合性ポリマー）
光重合性オリゴマーおよび光重合性ポリマーは、光重合性官能基を少なくとも１つ有するものである。
【００５２】
光重合性オリゴマーは、重量平均分子量が１０００を超え１００００以下のものである。光重合性オリゴマーの重量平均分子量がこのような範囲のものであることによって、上記した光重合性モノマーのように溶剤とともに光透過性樹脂基材中に浸透することが少なく、光透過性樹脂基材上に残存するため、ハードコート層の硬度や耐擦傷性を良好にすることが可能となる。
【００５３】
光重合性オリゴマーとしては、光重合性官能基が３つ（３官能）以上の多官能オリゴマーが好ましい。多官能オリゴマーの中でも、６官能以上のオリゴマーがより好まく、１０官能以上１５官能以下のオリゴマーが最も好ましい。多官能オリゴマーとしては、ポリエステル（メタ）アクリレート、 ウレタン（メタ）アクリレート、ポリエステル−ウレタン（メタ）アクリレート、ポリエーテル（メタ）アクリレート、ポリオール（メタ）アクリレート、メラミン（メタ）アクリレート、イソシアヌレート（メタ）アクリレート、エポキシ（メタ）アクリレートなどの（メタ）クリレート類、カチオン重合型エポキシ化合物、シロキサン等の珪素樹脂などが挙げられる。
【００５４】
光重合性ポリマーは、重量平均分子量は１００００を超えるものであればよいが、重量平均分子量としては１００００〜８００００程度が好ましく、１００００〜４００００程度がより好ましい。重量平均分子量が８００００を超える場合は、粘度が高いため塗工適性が低下してしまい、得られる光学積層体の外観が悪化するおそれがある。光重合性ポリマーとしては、２官能以上の多官能ポリマーが好ましい。多官能ポリマーとしては、ウレタン（メタ）アクリレート、イソシアヌレート（メタ）アクリレート、ポリエステル−ウレタン（メタ）アクリレート、エポキシ（メタ）アクリレート等が挙げられる。
【００５５】
光硬化性樹脂組成物の全固形分に対する光重合性オリゴマーおよび／または光重合性ポリマーの含有量は、１０質量％以上７０質量％以下であることが好ましい。ここで、光硬化性樹脂組成物に光重合性オリゴマーおよび光重合性ポリマーの両方が含まれている場合には、上記含有量は、光重合性オリゴマーと光重合性ポリマーとを合わせた含有量を意味するものとする。光重合性オリゴマーおよび／または光重合性ポリマーの含有量が、上記の範囲内であると、特にハードコート層上の層（低屈折率層）との密着性をより向上させることができ、耐擦傷性をより向上させることができる。また、熱によるダメージを抑制でき、優れた鉛筆硬度およびクラック耐性を得ることができる。
【００５６】
（帯電防止剤）
帯電防止剤としては、第４級アンモニウム塩、ピリジニウム塩、第１〜第３アミノ基等のカチオン性基を有する各種のカチオン性化合物；スルホン酸塩基、硫酸エステル塩基、リン酸エステル塩基、ホスホン酸塩基などのアニオン性基を有するアニオン性化合物、アミノ酸系、アミノ硫酸エステル系などの両性化合物；アミノアルコール系、グリセリン系、ポリエチレングリコール系などのノニオン性化合物；スズ及びチタンのアルコキシドのような有機金属化合物；それらのアセチルアセトナート塩のような金属キレート化合物等が挙げられる。
【００５７】
また、第３級アミノ基、第４級アンモニウム基、または金属キレート部を有し、かつ、光重合性モノマー又はオリゴマー、或いは光重合性官能基を有するカップリング剤のような有機金属化合物等の光重合性化合物もまた帯電防止剤として使用できる。これらの帯電防止剤は、イオン性液体であってもよい。
【００５８】
帯電防止剤としては、導電性ポリマーも挙げられる。導電性ポリマーとしては特に限定されず、例えば、芳香族共役系のポリ（パラフェニレン）、複素環式共役系のポリピロール、ポリチオフェン、脂肪族共役系のポリアセチレン、含ヘテロ原子共役系のポリアニリン、混合型共役系のポリ（フェニレンビニレン）、分子中に複数の共役鎖を持つ共役系である複鎖型共役系、前述の共役高分子鎖を飽和高分子にグラフト又はブロック共重した高分子である導電性複合体等が挙げられる。
【００５９】
また、帯電防止剤の他の例としては、導電性微粒子も挙げられる。導電性微粒子の具体例としては、金属酸化物からなるものを挙げることができる。そのような金属酸化物としては、例えば、アンチモンドープ酸化スズ（略称：ＡＴＯ）、リンドープ酸化スズ（略称：ＰＴＯ）、スズドープ酸化インジウム（略称：ＩＴＯ）、アルミニウムドープ酸化亜鉛（略称：ＡＺＯ）、ガリウムドープ酸化亜鉛（略称：ＧＺＯ）、ＺｎＯ、ＣｅＯ２、Ｓｂ２Ｏ５、ＳｎＯ２、Ｉｎ２Ｏ３、およびＡｌ２Ｏ３を挙げることができる。
【００６０】
光硬化性樹脂組成物の全固形分に対する帯電防止剤の含有量は、２〜２０質量％であることが好ましい。帯電防止剤の含有量がこの範囲内であると、目的とする帯電防止性能が発現し、かつハードコート層の光透過率の低下およびヘイズ値の上昇をより抑制することができる。
【００６１】
（重合開始剤）
重合開始剤は、光照射により分解されて、ラジカルを発生して光重合性モノマー等の重合を開始または進行させる成分である。本発明においては、光硬化性樹脂組成物に重合開始剤が含まれている場合には、重合開始剤は固形分として換算しないものとする。
【００６２】
重合開始剤は、光照射によりラジカル重合を開始させる物質を放出することが可能であれば特に限定されない。重合開始剤としては、例えば、アセトフェノン類、ベンゾフェノン類、ケタール類、アントラキノン類、ジスルフィド化合物類、チウラム化合物類、フルオロアミン化合物類等が挙げられる。より具体的には、１−ヒドロキシ−シクロヘキシル−フェニルケトン、２−メチル−１−[４−（メチルチオ）フェニル]−２−モルフォリノプロパン−１−オン、ベンジルジメチルケトン、１−（４−ドテシルフェニル）−２−ヒドロキシ−２−メチルプロパン−１−オン、２−ヒドロキシ−２−メチル−１−フェニルプロパン−１−オン、１−（４−イソプロピルフェニル）−２−ヒドロキシ−２−メチルプロパン−１−オン、ベンゾフェノン等を例示できる。これらの中でも、１−ヒドロキシ−シクロヘキシル−フェニルケトン、及び２−メチル−１−[４−（メチルチオ）フェニル]−２−モルフォリノプロパン−１−オンは、少量でも光照射による重合反応を開始または促進することができるので、好ましい。重合開始剤は、以上に示したいずれか一つを単独で、又は、複数を組み合わせて用いることができる。
【００６３】
重合開始剤の市販品としては、例えば、BASF社製のイルガキュア（登録商標）１８４（１−ヒドロキシ−シクロヘキシル−フェニル−ケトン）、イルガキュア（登録商標）９０７（２−メチル−１−（４−メチルチオフェニル）−２−モルフォリノプロパン−１−オン）、イルガキュア（登録商標）１２７（２−ヒドロキシ−１［４−［４−（２−ヒドロキシ−２−メチル−プロピオニル）−ベンジル］フェニル］−２−メチル−プロパン−１−オン）、ルシリン（登録商標）ＴＰＯ（２，４，６−トリメチルベンゾイル−ジフェニル−フォスフィンオキサイド）等が挙げられる。
【００６４】
（易滑剤）
易滑剤（アンチブロッキング剤）は、ロール状態にするなどハードコート層と光透過性樹脂基材とを重ね合わせた際の貼り付きを防止する成分である。易滑剤としては、従来公知の易滑剤を使用することができ、例えば、平均一次粒径１００ｎｍ以上１０００ｎｍ以下の特開２００４−２８４１２６号公報に記載のシリカ等の無機化合物の微粒子及び高密度ポリエチレンや、ポリスチレン、ポリスチレンアクリル等の有機化合物の微粒子を用いることができる。易滑剤の含有量は、光硬化性樹脂組成物の全固形分の合計質量に対して、０．１質量％以上５質量％以下であることが好ましい。
【００６５】
（硬度付与微粒子）
硬度付与微粒子は、ハードコート層の硬度を向上させる成分である。微粒子としてはハードコート層に用いることができる公知のものを要求性能に応じて適宜採用すればよい。
【００６６】
硬度付与微粒子の平均粒径は、ハードコート層の透明性の点から１ｎｍ以上１００ｎｍ以下であることが好ましい。この範囲であることにより、ハードコート層の透明性を維持しながら硬度を付与しやすい。微粒子は、凝集粒子であってもよく、凝集粒子である場合は、二次粒径が上記範囲内であれば良い。
【００６７】
硬度付与微粒子の光硬化性樹脂組成物における添加量は特に制限が無く、硬度等を考慮して適宜設定すれば良い。微粒子の添加量は、光硬化性樹脂組成物の全固形分に対し、０質量％以上４０質量％以下であることがハードコート層の硬度向上の点から好ましく、１０質量％以上３０質量％以下であることがより好ましい。ただし、４０質量％を超えると、帯電防止性能が発現されなくなってしまうおそれがある。
【００６８】
微粒子は、無機微粒子でも有機微粒子でもよいが、硬度付与の観点から無機微粒子であることが好ましい。無機微粒子としては、例えば、シリカ（ＳｉＯ２）微粒子、アルミナ微粒子等が挙げられる。
【００６９】
シリカ微粒子は、表面処理が施されたものであってもよい。また、シリカ微粒子としては、硬度の面から表面に紫外線反応基を有するものが好ましい。シリカ微粒子の形状は、球状、不定形、異形、鎖状であってもよい。シリカ微粒子の市販品としては、日産化学工業株式会社製のＩＰＡ−ＳＴ、ＩＰＡＳＴＭＳ、ＩＰＡＳＴ（Ｌ）等が挙げられる。
【００７０】
アルミナはモース硬度が高い材料であるので、無機微粒子としてアルミナ微粒子を使用した場合には、より硬度を向上させることができる。アルミナ微粒子は、シリカ微粒子と同様に表面処理が施されたものであってもよい。
【００７１】
光透過性樹脂基材１の支持体面１Ａに、光硬化性樹脂組成物２を塗布すると、図２（Ａ）に示されるように光透過性樹脂基材１上に光硬化性樹脂組成物２の塗膜３が形成されるとともに、光透過性樹脂基材１の上部に一部の第１の溶剤等の溶剤および一部の光重合性モノマーが浸透した浸透領域１Ｃが形成される。
【００７２】
次いで、例えば３０℃以上１００℃以下で１５秒以上乾燥させて第１の溶剤等の溶剤を除去し、図２（Ｂ）に示されるように光照射により硬化させて、光透過性樹脂基材１上に残留した光重合性モノマーをモノマー単位として含む樹脂（バインダ樹脂）を含むハードコート層４を形成するとともに、光透過性樹脂基材１におけるハードコート層４の界面（支持体面１Ａ）付近に光透過性樹脂基材１と光透過性樹脂基材１に浸透した光重合性モノマーをモノマー単位として含む樹脂とが混在した混在領域１Ｄを形成する。ここで、光硬化性樹脂組成物に、光重合性モノマーの他に、光重合性オリゴマーおよび／または光重合性ポリマーを添加した場合には、ハードコート層に含まれる樹脂は、光重合性モノマーと、光重合性オリゴマーおよび／または光重合性ポリマーとの共重合体から構成されており、また光硬化性樹脂組成物に光重合性モノマーの他に、光重合性オリゴマーおよび／または光重合性ポリマーを添加していない場合には、ハードコート層に含まれる樹脂は、光重合性モノマーの重合体から構成されている。また、混在領域に含まれる樹脂は、硬化後樹脂となる成分として、光透過性樹脂基材に光重合性モノマーのみが浸透した場合には、光重合性モノマーの重合体から構成されており、また硬化後樹脂となる成分として、光透過性樹脂基材に光重合性モノマーのみならず、若干の光重合性オリゴマーも浸透した場合には、光重合性モノマーと光重合性オリゴマーとの共重合体から構成されている。なお、光透過性樹脂基材１における混在領域１Ｄ以外の領域１Ｅを「非混在領域」と称する。
【００７３】
光硬化性樹脂組成物に帯電防止剤を含ませた場合には、帯電防止剤は光透過性樹脂基材中には浸透しないので、ハードコート層中のみに存在し、ハードコート層は帯電防止性を有するものとなる。
【００７４】
光として紫外線を用いる場合には、超高圧水銀灯、高圧水銀灯、低圧水銀灯、カーボンアーク、キセノンアーク、メタルハライドランプ等から発せられる紫外線等が利用できる。紫外線の波長としては、１９０〜３８０ｎｍの波長域を使用することができる。なかでも高圧水銀灯が好ましく、上記波長域の範囲によって、混在領域１Ｄの厚みを所望の厚みに調整することができる。
【００７５】
ハードコート層４および混在領域１Ｄを形成した後、図３に示されるように、必要に応じてハードコート層４上にハードコート層４の屈折率よりも低い屈折率を有する低屈折率層５を形成する。具体的には、例えば、低屈折率層５は、ハードコート層４上に低屈折率層用硬化性樹脂組成物（以下、簡略化のために「低屈折率層用硬化性樹脂組成物」を、「低屈折率層用組成物」と称する。）を塗布し、乾燥させて、硬化させることにより形成することができる。これにより、図３に示される光学フィルム１０が作製される。
【００７６】
（低屈折率層用組成物）
低屈折率層用組成物としては、例えば、シリカやフッ化マグネシウム等の屈折率の低い成分と硬化後樹脂となる光重合性モノマー、光重合性オリゴマー、あるいは光重合性ポリマーとを含む組成物が挙げられる。なお、低屈折率層用組成物中に重合開始剤等を添加してもよい。光重合性モノマー、光重合性オリゴマー、あるいは光重合性ポリマーとしては、上記光硬化性樹脂組成物で挙げられた光重合性モノマー等と同様のものを使用することができる。他にも、有機フッ素化合物のモノマー、オリゴマー、およびポリマーの少なくともいずれかを用いてもよい。有機フッ素化合物は硬度が弱いため、紫外線硬化型のものが好ましい。
【００７７】
また、低屈折率層を形成するための組成物には、低屈折率層の屈折率を低減させるために中空シリカ粒子等の中空粒子を含有させてもよい。中空粒子は、外殻層を有し外殻層に囲まれた内部が多孔質組織又は空洞である粒子をいう。この多孔質組織や空洞には空気（屈折率：１）が含まれており、屈折率１．２０以上１．４５以下の中空粒子を低屈折率層に含有させることで低屈折率層の屈折率を低下させることができる。中空粒子の平均粒径は１ｎｍ以上１００ｎｍ以下であることが好ましい。中空粒子としては従来公知の低屈折率層に用いられているものを用いることができ、例えば、特開２００８−１６５０４０号公報に記載の空隙を有する微粒子が挙げられる。低屈折率層の膜厚は要求される性能に応じて適宜選択すればよく、８０ｎｍ以上１２０ｎｍ以下であることが好ましい。
【００７８】
支持体上に上記溶液を流延し、乾燥することにより得られた、可塑剤を含み、かつ波長３２５ｎｍ以上３８０ｎｍ以下の波長域における紫外線透過率が８０％以上の厚さ１５μｍ以上７０μｍ以下の光透過性樹脂基材におけるエアー面にハードコート層を形成した場合には、白化は生じにくいが、干渉縞は生じやすい。これに対し、このような光透過性樹脂基材の支持体面にハードコート層を形成した場合には、白化は生じやすく、干渉縞は生じにくい。
【００７９】
エアー面にハードコート層を形成した場合よりも支持体面にハードコート層を形成した場合の方が、白化が生じやすいのは、以下の理由からであると考えられる。支持体面はエアー面よりもメチルエチルケトン等の溶剤が浸透しやすい。また、光透過性樹脂基材を形成する際の乾燥工程においては、エアー面からは光透過性樹脂基材の形成時に用いられるメチルエチルケトン等の溶剤とともに可塑剤が揮発するが、支持体面は支持体で覆われているので支持体面からは可塑剤は揮発しにくい。したがって、得られた光透過性樹脂基材においては、支持体面の方がエアー面よりも可塑剤の量が多い。ここで、白化は、メチルエチルケトン等の浸透性が強い溶剤により、光透過性樹脂基材の表面が荒らされることにより生じるものと考えられる。具体的には、光透過性樹脂基材の表面にメチルエチルケトンを塗布すると、光透過性樹脂基材へのメチルエチルケトンの浸透により可塑剤が溶解して、光透過性樹脂基材の表面から抽出されるので、光透過性樹脂基材の表面が凹凸形状となる。そして、この光透過性樹脂基材の表面の凹凸形状がハードコート層の表面に反映されることにより白化が生じるものと考えられる。したがって、支持体面はエアー面よりもメチルエチルケトン等の溶剤が浸透し、かつエアー面よりもより多くの可塑剤が抽出されるので、支持体面の方がエアー面よりも白化が生じやすくなるものと考えられる。
【００８０】
本実施形態においては、少なくとも、重量平均分子量が１０００以下の光重合性モノマーと、（１）光透過性樹脂基材に対して浸透性を有する沸点が８５℃未満の第１の溶剤、および（２）沸点が８５℃以上１２５℃以下のエステル類および沸点が１００℃以上１５０℃以下のエーテル類からなる群から選択される少なくとも１種の第２の溶剤を含む溶剤とを含む光硬化性樹脂組成物２を用いて、厚さ１５μｍ以上７０μｍ以下の光透過性樹脂基材１に支持体面１Ａ上にハードコート層４を形成するとともに、光透過性樹脂基材１におけるハードコート層４との界面付近に混在領域１Ｄを形成している。このような第２の溶剤は、上記したように、光透過性樹脂基材１に浸透するものであるが、第１の溶剤よりも浸透性が弱い。したがって、第１の溶剤の他に、このような第２の溶剤を、光硬化性樹脂組成物２に含ませることにより、第１の溶剤による可塑剤の抽出を抑制することができるので、光透過性樹脂基材１の支持体面１Ａが荒れるのを抑制できる。これにより、良好な白化防止性を得ることができる。
【００８１】
エアー面にハードコート層を形成した場合よりも支持体面にハードコート層を形成した場合の方が、干渉縞が生じにくいのは、支持体面の方が、エアー面よりも溶剤が浸透しやすいので、支持体面の方が、エアー面よりも溶剤で荒らされて、光透過性樹脂基材とハードコート層との間の界面が明確な界面とならないためであると考えられる。ただし、支持体面にハードコート層を形成した場合であっても、第１の溶剤の他に、光透過性樹脂基材に浸透しない溶剤（例えばイソプロピルアルコール）を含む光硬化性樹脂組成物を用いた場合には、光透過性樹脂基材に対する第１の溶剤の浸透を過度に抑制してしまうので、良好な干渉縞防止性を得ることができない。これに対し、本実施形態においては、溶剤として、第１の溶剤の他に、光透過性樹脂基材１に対して浸透性を有する上記のエステル類およびエーテル類からなる群から選択される少なくとも１種の第２の溶剤を用いているので、光透過性樹脂基材１への第１の溶剤の浸透を過度に抑制することがない。これにより、良好な干渉縞防止性を得ることができる。光透過性樹脂基材に浸透しない溶剤としては、メチルアルコール、エチルアルコール、イソプロピルアルコール、ｎ−プロピルアルコール、イソブチルアルコール、ｎ−ブチルアルコールなどのアルコール系以外に、酢酸ブチル等が挙げられる。
【００８２】
また、本実施形態のように、光重合性モノマー、第１の溶剤、第２の溶剤を含む光硬化性樹脂組成物２を用いて、ハードコート層４を形成した場合には、ハードコート層４に亀裂が入ることもない。
【００８３】
本実施形態によれば、光透過性樹脂基材１におけるハードコート層４との界面付近に、光透過性樹脂と、ハードコート層４の樹脂にモノマー単位として含まれている光重合性モノマーと同じ光重合性モノマーをモノマー単位として含む樹脂とが混在した混在領域１Ｄを形成しているので、光透過性樹脂基材１とハードコート層４との間の界面が電子顕微鏡により観察されにくい。また、光透過性樹脂基材１とハードコート層４との密着性を向上させることができる。
【００８４】
≪光学フィルム≫
本実施形態に係る光学フィルムは、上記製造方法により得られるものである。すなわち、図３に示されるように、光学フィルム１０は、光透過性樹脂基材１と、光透過性樹脂基材１の支持体面１Ａ上に形成されたハードコート層４とを備えている。なお、図３に示される光学フィルム１０は、低屈折率層５をさらに備えているが、光学フィルム１０は低屈折率層５を備えていなくともよい。光学フィルム１０は、反射防止フィルムとして機能するものである。
【００８５】
光透過性樹脂基材１は、上述したように支持体上に上記溶液を流延し、乾燥することにより得られた、可塑剤を含み、かつ波長３２５ｎｍ以上３８０ｎｍ以下の波長域における紫外線透過率が８０％以上の厚さ１５μｍ以上７０μｍ以下のものである。また、光透過性樹脂基材１は、ハードコート層４との界面付近に、光透過性樹脂基材１と、ハードコート層４の樹脂にモノマー単位として含まれている重量平均分子量が１０００以下の光重合性モノマーと同じ光重合性モノマーをモノマー単位として含む樹脂とが混在した混在領域１Ｄを有するものである。
【００８６】
混在領域１Ｄの厚みは、０．５μｍ以上１０μｍ以下であることが好ましい。混在領域１Ｄの厚みがこの範囲内であると、干渉縞防止性をより向上させることができ、かつ光透過性樹脂基材１とハードコート層４との密着性をより向上させることができる。また、紫外線等の光が混在領域に十分に到達するので、硬化不良をより低減でき、また光透過性樹脂基材中における溶剤が残存せず、さらに皺やカールの発生をより抑制できる。
【００８７】
ハードコート層４は、ＪＩＳ  Ｋ５６００−５−４（１９９９）で規定される鉛筆硬度試験で「Ｈ」以上の硬度を有するものである。ハードコート層４は、上述した光重合性モノマーをモノマー単位として含む樹脂を含んでいる。
【００８８】
ハードコート層４の厚みは、３μｍ以上１８μｍ以下であることが好ましい。この範囲が好ましいとしたのは、ハードコート層の厚みが３μｍ未満であると、光透過性樹脂基材の成分が、光硬化性樹脂組成物の硬化収縮を阻害して、架橋密度が上がりにくくなるため、ハードコート層の硬度が不十分となるおそれがあるからである。また、ハードコート層の厚みが１８μｍを超えると、光硬化性樹脂組成物の硬化収縮が高くなるため、光学フィルムにカールやクラックが生じてしまうおそれがあるからである。
【００８９】
光学フィルム１０の膜厚方向の断面を走査電子顕微鏡（ＳＥＭ）や透過型電子顕微鏡（ＴＥＭ）等の電子顕微鏡を用いて観察した場合には、光透過性樹脂基材１とハードコート層４との間の界面は視認されにくい。
【００９０】
ハードコート層４の表面における外部ヘイズ値は０％以上０．２％未満であり、０％以上０．１％以下であることが好ましい。外部ヘイズ値は、ハードコート層における表面の凹凸形状のみに起因するものであり、以下のようにして求めることができる。まず、ヘイズメーター（ＨＭ−１５０、村上色彩技術研究所製）を用いて、ＪＩＳ Ｋ−７１３６に従って光透過性基材およびハードコート層からなる光学フィルム全体のヘイズ（全体ヘイズ）を測定する。その後、ハードコート層の表面に、粘着層や粘着テープ等を介して光透過性樹脂基材を貼り付ける。これによって、ハードコート層の表面の凹凸形状が潰れ、光学フィルムの表面が平坦になる。そして、この状態で、ヘイズメーターを用いて、ＪＩＳ Ｋ−７１３６に従ってヘイズを測定し、更に上記の粘着層や粘着テープ自身のヘイズを差し引くことで内部ヘイズを求める。この内部ヘイズ値は、ハードコート層における表面の凹凸形状を加味しないものであるので、全体ヘイズから内部ヘイズを差し引くことにより、ハードコート層における表面の凹凸形状のみに起因する外部ヘイズが求められる。
【００９１】
ハードコート層４の表面における１０点平均粗さＲｚは、０．００１μｍ以上０．０５μｍ以下であることが好ましく、０．００１μｍ以上０．０１μｍ以下となっていることがより好ましい。この範囲が好ましいとしたのは、ハードコート層の表面における１０点平均粗さＲｚが０．０５μｍを超えると、白化が生じるおそれがあるからである。１０点平均粗さは、ＪＩＳ−Ｂ０６０１：１９９４に定義されており、この定義に従って測定される。１０点平均粗さＲｚは、例えば、株式会社小坂研究所社製の表面粗さ測定器ＳＥ−３４００を用いて測定することができる。
【００９２】
混在領域１Ｄの屈折率は、ハードコート層４側から光透過性樹脂基材１における非混在領域１Ｅ側に向けて徐々に非混在領域１Ｅの屈折率に近づくように変化していることが好ましい。これは、上述したように光重合性モノマーを光透過性樹脂基材１の支持体面１Ａ側から光透過性樹脂基材１に浸透させるので、混在領域１Ｄ中の光重合性モノマーの重合体が、混在領域１Ｄ側から非混在領域１Ｅ側に向けて徐々に小さくなる濃度勾配を有するために生じるものと考えられる。
【００９３】
光学フィルム１０の表面抵抗値は、優れた帯電防止性を得る観点から、１０１１Ω／□以下であることが好ましく、１０１０Ω／□以下であることがより好ましく、１０９Ω／□以下であることがさらに好ましい。低屈折率層５を備えない場合には、光学フィルムを鹸化処理後、または溶剤で表面を拭き取った後でも、表面抵抗値は、１０１２Ω／□以下であることが好ましく、１０１１Ω／□以下であることがより好ましく、１０１０Ω／□以下であることがさらに好ましい。鹸化処理は、光学フィルムを、１．５〜４．５規定に調整された４０℃〜７０℃のＮａＯＨまたはＫＯＨ水溶液に１５秒〜５分浸漬することにより行われる。表面抵抗値の測定に使用できる機器としては、三菱油化株式会社製のハイレスターＨＴ−２１０等が挙げられる。
【００９４】
光学フィルム１０の全光線透過率は、優れた光透過性を得る観点から、低屈折率層５を備えない場合には８８％以上であることが好ましい。また低屈折率層５を備える場合には９０％以上であることが好ましく、９２％以上であることがより好ましい。
【００９５】
光学フィルム１０の反射Ｙ値は、外光の反射を防止する観点から、２．０％以下であることが好ましく、１．５％以下であることがより好ましく、１．２％以下であることがさらに好ましく、１．０％以下であることがさらに好ましく、０．７％以下であることがさらに好ましい。反射Ｙ値は、５°正反射率を３８０〜７８０ｎｍまでの波長範囲で測定し、その後、人間が目で感じる明度として換算するソフト（後述するＭＣＰ３１００に内蔵）で算出される、視感反射率で示す値である。なお、５°正反射率を測定する場合には、光学フィルムであるフィルムの裏面反射を防止するため、測定膜面とは逆側に、黒テープを貼って測定する。反射Ｙ値の測定に使用できる機器としては、島津製作所株式会社製のＭＣＰ３１００等が挙げられる。
【００９６】
光学フィルム１０の耐スチールウール摩耗性は、光学フィルム１０の表面をスチールウール００００番（商品名：BON STAR、日本スチールウール株式会社製）を用い、荷重１００ｇ／ｃｍ２を加えながら、速度１００ｍｍ／秒で１０往復擦った場合に傷がないことが好ましく、荷重３００ｇ／ｃｍ２を加えながら、速度１００ｍｍ／秒で１０往復擦った場合に傷がないことがより好ましい。
【００９７】
白化は上述したようにハードコート層の表面に存在する凹凸に起因するので、白化防止性はハードコート層の外部ヘイズやハードコート層の表面における１０点平均粗さＲｚによって評価することができる。本実施の形態によれば、ハードコート層４の表面における外部ヘイズ値が０％以上０．２％未満であるので、良好な白化防止性を有している。また、ハードコート層４の表面における１０点平均粗さＲｚは、０．００１μｍ以上０．０５μｍ以下となっているので、より良好な白化防止性を有している。さらに、本実施の形態によれば、溶剤や光重合性モノマーが浸透しやすい光透過性樹脂基材１の支持体面１Ａ上にハードコート層４を形成しているので、光透過性樹脂基材１における支持体面１Ａ付近に所定厚さの混在領域１Ｄが確実に形成されている。このため、光透過性樹脂基材１とハードコート層４との間の屈折率差を緩和することができるとともに、光透過性樹脂基材１とハードコート層４との間の界面が電子顕微鏡やレーザー顕微鏡により観察されにくい。
これにより、良好な干渉縞防止性を有している。
【００９８】
また、混在領域１Ｄの屈折率がハードコート層４側から非混在領域１Ｅ側に向けて徐々に非混在領域１Ｅの屈折率に近くになるように変化している場合には、より干渉縞の発生を抑制することができる。
【００９９】
≪光学機能部材≫
光学フィルム１０は、例えば、光学機能部材に組み込んで使用することができる。図４は本実施形態に係る光学フィルムを組み込んだ光学機能部材の概略構成図である。図４に示されるように光学機能部材２０は、前面板２１と、前面板２１の一方の面上に形成された光学フィルム１０と、前面板２１における光学フィルム１０が形成されている面とは反対側の面に、紫外線硬化性接着剤の硬化物からなる接着層２２を介して貼り付けられた偏光板２３とを備えている。
【０１００】
前面板２１としては、ガラス基板や光透過性樹脂基板等が挙げられる。前面板２１の厚さは０．３ｍｍ以上５．０ｍｍ以下であることが好ましい。前面板２１の厚みをこの数値範囲としたのは、前面板の厚みが０．３ｍｍ未満であると、前面板が割れるおそれがあり、また前面板の厚みが０．５ｍｍを超えると、前面板が重くなるからである。前面板２１は、光学フィルム１０のエアー面１Ｂ側に配置されており、前面板２１とエアー面１Ｂとは貼り付けられている。偏光板２３は、偏光素子を備えている。偏光素子としては、例えば、ヨウ素等により染色し、延伸したポリビニルアルコールフィルム、ポリビニルホルマールフィルム、ポリビニルアセタールフィルム、エチレン−酢酸ビニル共重合体系ケン化フィルム等が挙げられる。紫外線硬化性接着剤は、紫外線により硬化して、前面板２１と偏光板２３とを接着できるものであれば、特に限定されない。
【０１０１】
本実施形態の光学フィルム１０においては、波長３２５ｎｍ以上３８０ｎｍ以下の波長域における紫外線透過率が８０％以上の光透過性樹脂基材１を用いているので、前面板２１と偏光板２３とを紫外線硬化性接着剤を用いて接着させる際に、光学フィルム１０側から紫外線を照射したとしても、紫外線が光学フィルム１０を確実に透過する。これにより、前面板２１と偏光板２３とを確実に紫外線硬化性接着剤で接着することができる。
【０１０２】
本実施形態の光学機能部材２０においては、前面板２１と偏光板２３との間に空気層が介在していないので、光の屈折により生じる二重像や干渉ムラが抑制され、視認性をより向上させることができる。
【０１０３】
≪画像表示装置≫
光学フィルム１０や光学機能部材２０は、画像表示装置に組み込んで使用することができる。画像表示装置としては、例えば液晶ディスプレイ（ＬＣＤ）、陰極線管表示装置（ＣＲＴ）、プラズマディスプレイ（ＰＤＰ）、エレクトロルミネッセンスディスプレイ（ＥＬＤ）、フィールドエミッションディスプレイ（ＦＥＤ）、タッチパネル、タブレットＰＣ、電子ペーパー等が挙げられる。図５は本実施形態に係る光学フィルムを組み込んだ画像表示装置の概略構成図である。
【０１０４】
図５に示される画像表示装置３０は、液晶ディスプレイである。画像表示装置３０は、光源側（バックライト側）から観察者側に向けて、トリアセチルセルロースフィルム（ＴＡＣフィルム）等の保護フィルム３１、偏光素子３２、位相差フィルム３３、接着層３４、液晶セル３５、接着層３６、位相差フィルム３７、偏光板２３、接着層２２、前面板２１、光学フィルム１０の順に積層された構造を有している。液晶セル３５は、２枚のガラス基材間に、液晶層、配向膜、電極層、カラーフィルタ等を配置したものである。
【０１０５】
位相差フィルム３３、３７としては、トリアセチルセルロースフィルムやシクロオレフィンポリマーフィルムが挙げられる。接着層３４、３６を構成する接着剤としては、感圧接着剤（ＰＳＡ）が挙げられる。
【実施例】
【０１０６】
本発明を詳細に説明するために、以下に実施例を挙げて説明するが、本発明はこれらの記載に限定されない。
【０１０７】
＜光硬化性樹脂組成物の調製＞
下記に示す組成となるように各成分を配合して、光硬化性樹脂組成物を得た。
（光硬化性樹脂組成物１）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・メチルエチルケトン（第１の溶剤）：９５質量部
・酢酸イソプロピル（第２の溶剤）：５質量部
・重合開始剤（イルガキュア184、BASF社製）：４質量部
【０１０８】
（光硬化性樹脂組成物２）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・メチルエチルケトン（第１の溶剤）：８５質量部
・酢酸イソプロピル（第２の溶剤）：１５質量部
・重合開始剤（イルガキュア184、BASF社製）：４質量部
【０１０９】
（光硬化性樹脂組成物３）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・メチルエチルケトン（第１の溶剤）：７５質量部
・酢酸イソプロピル（第２の溶剤）：２５質量部
・重合開始剤（イルガキュア184、BASF社製）：４質量部
【０１１０】
（光硬化性樹脂組成物４）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・メチルエチルケトン（第１の溶剤）：９５質量部
・炭酸エチルメチル（第２の溶剤）：５質量部
・重合開始剤（イルガキュア184、BASF社製）：４質量部
【０１１１】
（光硬化性樹脂組成物５）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・メチルエチルケトン（第１の溶剤）：８５質量部
・炭酸エチルメチル（第２の溶剤）：１５質量部
・重合開始剤（イルガキュア184、BASF社製）：４質量部
【０１１２】
（光硬化性樹脂組成物６）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・メチルエチルケトン（第１の溶剤）：７５質量部
・炭酸エチルメチル（第２の溶剤）：２５質量部
・重合開始剤（イルガキュア184、BASF社製）：４質量部
【０１１３】
（光硬化性樹脂組成物７）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・メチルエチルケトン（第１の溶剤）：８５質量部
・炭酸エチルメチル（第２の溶剤）：１５質量部
・重合開始剤（イルガキュア184、BASF社製）：４質量部
【０１１４】
（光硬化性樹脂組成物８）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・メチルエチルケトン（第１の溶剤）：９５質量部
・プロピレングリコールモノメチルエーテルアセテート（第２の溶剤）：５質量部
・重合開始剤（イルガキュア184、BASF社製）：４質量部
【０１１５】
（光硬化性樹脂組成物９）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・メチルエチルケトン（第１の溶剤）：８５質量部
・プロピレングリコールモノメチルエーテルアセテート（第２の溶剤）：１５質量部
・重合開始剤（イルガキュア184、BASF社製）：４質量部
【０１１６】
（光硬化性樹脂組成物１０）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・メチルエチルケトン（第１の溶剤）：７５質量部
・プロピレングリコールモノメチルエーテルアセテート（第２の溶剤）：２５質量部
・重合開始剤（イルガキュア184、BASF社製）：４質量部
【０１１７】
（光硬化性樹脂組成物１１）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・アセトン（第１の溶剤）：７５質量部
・酢酸イソプロピル（第２の溶剤）：２５質量部
・重合開始剤（イルガキュア184、BASF社製）：４質量部
【０１１８】
（光硬化性樹脂組成物１２）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・酢酸メチル（第１の溶剤）：８５質量部
・酢酸イソプロピル（第２の溶剤）：１５質量部
・重合開始剤（イルガキュア184、BASF社製）：４質量部
【０１１９】
（光硬化性樹脂組成物１３）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・酢酸メチル（第１の溶剤）：８５質量部
・炭酸エチルメチル（第２の溶剤）：１５質量部
・重合開始剤（イルガキュア184、BASF社製）：４質量部
【０１２０】
（光硬化性樹脂組成物１４）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・酢酸メチル（第１の溶剤）：９５質量部
・プロピレングリコールモノメチルエーテルアセテート（第２の溶剤）：５質量部
・重合開始剤（イルガキュア184、BASF社製）：４質量部
【０１２１】
（光硬化性樹脂組成物１５）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・酢酸エチル（第１の溶剤）：８５質量部
・酢酸イソプロピル（第２の溶剤）：１５質量部
・重合開始剤（イルガキュア184、BASF社製）：４質量部
【０１２２】
（光硬化性樹脂組成物１６）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・酢酸エチル（第１の溶剤）：８５質量部
・炭酸エチルメチル（第２の溶剤）：１５質量部
・重合開始剤（イルガキュア184、BASF社製）：４質量部
【０１２３】
（光硬化性樹脂組成物１７）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・酢酸エチル（第１の溶剤）：８５質量部
・プロピレングリコールモノメチルエーテルアセテート（第２の溶剤）：１５質量部
・重合開始剤（イルガキュア184、BASF社製）：４質量部
【０１２４】
（光硬化性樹脂組成物１８）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、DPHA40H、日本化薬株式会社製、１０官能、重量平均分子量２０００）：２５質量部
・メチルエチルケトン（第１の溶剤）：８５質量部
・酢酸イソプロピル（第２の溶剤）：１５質量部
・重合開始剤（イルガキュア184、BASF社製）：４質量部
【０１２５】
（光硬化性樹脂組成物１９）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、UN904、根上工業株式会社製、１０官能、重量平均分子量５０００）：２５質量部
・メチルエチルケトン（第１の溶剤）：８５質量部
・酢酸イソプロピル（第２の溶剤）：１５質量部
・重合開始剤（イルガキュア184、BASF社製）：４質量部
【０１２６】
（光硬化性樹脂組成物２０）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・メチルエチルケトン（第１の溶剤）：１００質量部
・重合開始剤（イルガキュア184、BASF社製）：４質量部
【０１２７】
（光硬化性樹脂組成物２１）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・酢酸メチル（第１の溶剤）：１００質量部
・重合開始剤（イルガキュア184、BASF社製）：４質量部
【０１２８】
（光硬化性樹脂組成物２２）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・酢酸エチル（第１の溶剤）：１００質量部
・重合開始剤（イルガキュア184、BASF社製）：４質量部
【０１２９】
（光硬化性樹脂組成物２３）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・アセトン（第１の溶剤）：１００質量部
・重合開始剤（イルガキュア184、BASF社製）：４質量部
【０１３０】
（光硬化性樹脂組成物２４）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・メチルエチルケトン（第１の溶剤）：９５質量部
・酢酸ブチル：５質量部
・重合開始剤（イルガキュア184、BASF社製）：４質量部
【０１３１】
（光硬化性樹脂組成物２５）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・メチルエチルケトン（第１の溶剤）：８５質量部
・酢酸ブチル：１５質量部
・重合開始剤（イルガキュア184、BASF社製）：４質量部
【０１３２】
（光硬化性樹脂組成物２６）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・メチルエチルケトン（第１の溶剤）：９５質量部
・イソプロピルアルコール：５質量部
・重合開始剤（イルガキュア184、BASF社製）：４質量部
【０１３３】
（光硬化性樹脂組成物２７）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・メチルエチルケトン（第１の溶剤）：８５質量部
・イソプロピルアルコール：１５質量部
・重合開始剤（イルガキュア184、BASF社製）：４質量部
【０１３４】
（光硬化性樹脂組成物２８）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・メチルエチルケトン：９５質量部
・酢酸エチル：５質量部
・重合開始剤（イルガキュア184、BASF社製）：４質量部
【０１３５】
（光硬化性樹脂組成物２９）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・メチルエチルケトン（第１の溶剤）：８５質量部
・酢酸エチル（第１の溶剤）：１５質量部
・重合開始剤（イルガキュア184、BASF社製）：４質量部
【０１３６】
（光硬化性樹脂組成物３０）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・酢酸メチル（第１の溶剤）：８５質量部
・酢酸ブチル：１５質量部
・重合開始剤（イルガキュア184、BASF社製）：４質量部
【０１３７】
（光硬化性樹脂組成物３１）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・酢酸メチル（第１の溶剤）：８５質量部
・イソプロピルアルコール：１５質量部
・重合開始剤（イルガキュア184、BASF社製）：４質量部
【０１３８】
（光硬化性樹脂組成物３２）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・酢酸エチル（第１の溶剤）：８５質量部
・酢酸ブチル：１５質量部
・重合開始剤（イルガキュア184、BASF社製）：４質量部
【０１３９】
（光硬化性樹脂組成物３３）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・酢酸エチル（第１の溶剤）：８５質量部
・イソプロピルアルコール：１５質量部
・重合開始剤（イルガキュア184、BASF社製）：４質量部
【０１４０】
（光硬化性樹脂組成物３４）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・アセトン（第１の溶剤）：８５質量部
・酢酸ブチル：１５質量部
・重合開始剤（イルガキュア184、BASF社製）：４質量部
【０１４１】
（光硬化性樹脂組成物３５）
・４級アンモニウム塩およびジペンタエリスリトールヘキサアクリレート含有溶液（帯電防止剤および光重合性モノマー、UV-ASHC-01、日本化成株式会社製、溶剤：ブタノール、メチルエチルケトン（第１の溶剤））：２５質量部（固形分５０質量％（固形分における４級アンモニウム塩の割合１５質量％、固形分におけるジペンタエリスリトールヘキサアクリレートの割合８５質量％）
・ジペンタエリスリトールヘキサアクリレート（光重合性モノマー、DPHA、日本化薬株式会社製、重量平均分子量５７８）：５０質量部
・ウレタンアクリレート（光重合性オリゴマー、U15HA、新中村化学工業株式会社製、１５官能、重量平均分子量２３００）：２５質量部
・アセトン（第１の溶剤）：８５質量部
・イソプロピルアルコール：１５質量部
・重合開始剤（イルガキュア184、BASF社製）：４質量部
【０１４２】
＜実施例１＞
まず、可塑剤を含み、かつ紫外線吸収剤を含まない厚さ６０μｍのトリアセチルセルロース基材（TACBright社製）を用意した。このトリアセチルセルロース基材は、ベルト状の支持体に可塑剤を含み、かつ紫外線吸収剤を含まないトリアセチルセルロース溶液を流延し、乾燥することにより得られたものであった。
【０１４３】
そして、支持体面としての、このトリアセチルセルロース基材における支持体に接触していた面に、ロールコート法を用いて光硬化性樹脂組成物１を塗布して、トリアセチルセルロース基材上に塗膜を形成するとともに、一部のジペンタエリスリトールヘキサアクリレートおよび一部のメチルエチルケトンおよび酢酸イソプロピルをトリアセチルセルロース基材に浸透させた。その後、塗布した光硬化性樹脂組成物１を７０℃で６０秒間乾燥させた後、紫外線照射装置を用いて、照射量１００ｍＪ／ｃｍ２で紫外線照射を行い、硬化させた。これにより、トリアセチルセルロース基材上にジペンタエリスリトールヘキサアクリレートの重合体と４級アンモニウム塩とを含む乾燥膜厚１．５μｍのハードコート層が形成されるとともに、トリアセチルセルロース基材におけるハードコート層の界面付近にトリアセチルセルロースとジペンタエリスリトールヘキサアクリレートの重合体とが混在した乾燥膜厚４μｍの混在領域が形成されて、実施例１に係る光学フィルムが作製された。
【０１４４】
＜実施例２〜１９および比較例１〜１６＞
実施例２〜１９および比較例１〜１６においては、光硬化性樹脂組成物として表１および表２に示すものを用いた以外は、実施例１と同様の方法により光学フィルムを作製した。
【０１４５】
＜比較例１７＞
比較例１７においては、光硬化性樹脂組成物として光硬化性樹脂組成物２を用い、かつ光硬化性樹脂組成物２をトリアセチルセルロース基材における支持体に接触していた面とは反対側の面（エアー面）に塗布した以外は、実施例１と同様の方法により光学フィルムを作製した。
【０１４６】
＜光学フィルムの断面観察＞
上記実施例１において作製された光学フィルムの断面を、走査電子顕微鏡（Ｓ−４００、日立協和エンジニアリング株式会社製）を用いて撮影し、得られた断面写真を観察したところ、トリアセチルセルロール基材とハードコート層との間に界面が観察されなかった。
【０１４７】
＜光学フィルムの評価＞
上記実施例および比較例において作製された光学フィルムについて、それぞれ以下に示す試験を行って、評価した。
【０１４８】
（表面抵抗値測定）
上記実施例および比較例で作製したそれぞれの光学フィルムについて、表面抵抗値測定器(ハイレスターＨＴ−２１０、三菱油化株式会社製）を用いて表面抵抗値を測定した。
【０１４９】
（外部ヘイズ評価）
まず、上記実施例および比較例で作製したそれぞれの光学フィルムについて、ヘイズメーター（ＨＭ−１５０、村上色彩技術研究所製）を用いて、ＪＩＳ Ｋ−７１３６に従ってヘイズ（全体ヘイズ）を測定した。また、上記実施例および比較例で作製したそれぞれの光学フィルムの表面に、粘着層テープ（高透明性接着剤転写テープ  ＯＣＡテープ  製品番号８１４６−１  ３Ｍ社製）を介して光透過性樹脂基材を貼り付けることによって凹凸形状をつぶして平坦にし、表面形状起因のヘイズの影響をなくした状態で、ヘイズメーター（ＨＭ−１５０、村上色彩技術研究所製）を用いて、ＪＩＳ Ｋ−７１３６に従ってヘイズを測定した。次いで、先の粘着テープだけのヘイズを測定し、表面形状起因のヘイズの影響をなくした光学フィルムのヘイズから粘着テープのヘイズを差し引き、内部ヘイズを求めた。そして、全体ヘイズ値から内部ヘイズ値を差し引いて、外部ヘイズを求めた。
【０１５０】
（１０点平均粗さ測定）
上記実施例および比較例で作製したそれぞれの光学フィルムについて、表面粗さ測定器（ＳＥ３４００、株式会社小坂研究所社製）を用いて、ＪＩＳ−Ｂ０６０１：１９９４に従って１０点平均粗さＲｚを測定した。
【０１５１】
（白化防止性評価）
上記実施例および比較例で作製したそれぞれの光学フィルムのトリアセチルセルロース基材におけるハードコート層が形成されている面とは逆側の光透過性樹脂基材の面から三波長管の光を当ててハードコート層側の面から透過した光を光学フィルムの角度を適宜変えながら目視により観察して、白化が生じているか否か評価した。評価基準は以下の通りとした。
◎：透明であった。
○：ほぼ透明であった。
△：若干、白化していた。
×：白化し、かつ表面がぶつぶつしていた。
また、この評価において、「◎」、「○」、「△」、「×」であったハードコート層の表面を光学顕微鏡により観察したところ、図６〜９のような写真が得られた。図６は「◎」の状態のハードコート層の表面の光学顕微鏡写真であり、図７は「○」の状態のハードコート層の表面の光学顕微鏡写真であり、図８は「△」の状態のハードコート層の表面の電子顕微鏡写真であり、図９は「×」の状態のハードコート層の表面の光学顕微鏡写真である。なお、図６〜９に示される写真は、倍率５００倍で撮影したものである。
【０１５２】
（干渉縞防止性評価）
上記実施例および比較例で作製したそれぞれの光学フィルムのトリアセチルセルロース基材におけるハードコート層が形成されている面とは反対側の面に黒いテープを貼り、干渉縞の有無を評価した。評価基準は以下の通りとした。
○：干渉縞が確認されなかった。
△：干渉縞が若干確認された。
×：干渉縞が明確に確認された。
【０１５３】
評価結果を表１および表２に示す。
【表１】
0006300128.tif 000002
【表２】
0006300128.tif 000003
【０１５４】
表２に示されるように、比較例１〜１７においては、白化防止性および干渉縞防止性の両方を満足する光学フィルムは得られなかった。これに対し、表１に示されるように、実施例１〜１９においては、白化防止性および干渉縞防止性の両方を満足する光学フィルムが得られたことが確認された。
【０１５５】
また、図６〜図９から、白化防止性評価において「◎」から「×」にかけて、ハードコート層の表面に存在する凹凸が多くなっていることが確認できる。一方、白化防止性評価において「△」や「×」となっているハードコート層の外部ヘイズ値は０．２％または１．０％であり、白化防止性評価において「◎」や「○」となっているハードコート層の外部ヘイズよりも高い値となっている。また、白化防止性評価において「△」や「×」となっているハードコート層の表面における１０点平均粗さは０．０７μｍまたは０．３μｍであり、白化防止性評価において「◎」や「○」となっているハードコート層の表面における１０点平均粗さよりも高い値となっている。したがって、白化防止性は外部ヘイズ値および１０点平均粗さで評価できることが確認された。
【符号の説明】
【０１５６】
１…光透過性樹脂基材
１Ａ…支持体面
１Ｂ…エアー面
１Ｃ…浸透領域
１Ｄ…混在領域
１Ｅ…非混在領域
２…光硬化性樹脂組成物
３…塗膜
４…ハードコート層
５…低屈折率層
１０…光学フィルム
２０…光学機能部材
２１…前面板
２２…接着層
２３…偏光板
３０…画像表示装置
【図１】
0006300128.tif 000004
【図２】
0006300128.tif 000005
【図３】
0006300128.tif 000006
【図４】
0006300128.tif 000007
【図５】
0006300128.tif 000008
【図６】
0006300128.tif 000009
【図７】
0006300128.tif 000010
【図８】
0006300128.tif 000011
【図９】
0006300128.tif 000012